КЕРАМИЧЕСКАЯ МАССА
CERAMIC MIXTURE

Изобретение касается составов масс для изготовления плоских изделий, в частности плитки, тарелок, блюдец, панно.
Известна керамическая масса, содержащая, мас.%: глина 20-26; каолин 40-55; мраморная мука 9-27; керамический череп 10-15; доломит - до 3 [1].
Задача изобретения состоит в снижении водопоглощения керамических изделий.
Технический результат достигается тем, что керамическая масса, включающая глину, каолин, мраморную муку, дополнительно включает маршалит, причем компоненты находятся при следующем соотношении мас.%: глина 20,0-25,0; каолин 52,0-53,0; мраморная мука 2,0-3,0; маршалит 20,0-25,0.
Составы керамической массы приведены в таблице.
Таблица
Компоненты
Содержание, мас.%
состав №1
состав №2
состав №3
Глина
20,0
23,0
15,0
Каолин
53,0
52,5
52,0
Мраморная мука
2,0
2,5
3,0
Маршалит
25,0
22,0
20,0
2
2
3
2
3
2
2
2
Для приготовления керамической массы могут быть использованы глины, включающие, мас.%: SiO 51,0-55,88; AlO 30,0-33,63; FeO 0,59-0,72; TiO 1,04-1,1; СаО 0,48-0,62; MgO 0,84-0,93; NaO 0,4-1,58; KO 0,36-2,04; п.п.п. 7,0-7,99.
2
2
2
3
2
3
2
2
Могут быть использованы каолины следующего состава, мас.%: SiO 47,23; TiO 0,4; FeO 0,38; AlO 37,43; СаО 0,63; MgO 0,32; KO 0,62; NaO 0,12; п.п.п. 12,87.
Маршалит - пылевидный кварц - мучнистая масса тонкодисперсного кварца, состоящая из угловатых зерен кварца с примесью халцедона, опала, карбонатов и глинистых минералов.
2
Подготовленные компоненты размалывают до получения порошков с удельной поверхностью 2000-3500 см/г, дозируют в требуемых количествах, смешивают и готовят керамическую массу с влажностью 9-13%. Из полученной массы под давлением 20-25 МПа прессуют изделия. На поверхности изделий выполняют роспись цветными глазурями. Обжиг изделий проводят при температуре 1100-1150°С.
Водопоглощение керамических изделий, полученных из предложенной массы, не более 7%.
Источники информации
1. А.с. №44772 Болгарии, С04В 33/24, 1989.